(57)【要約】【課題】本発明の課題は、過度に艶消し剤を使用せずとも所望の低光沢化を図る事ができる床材用活性エネルギー線硬化性組成物を提供する事にある。【解決手段】活性エネルギー線重合性化合物（Ａ）、微粒子（Ｂ）、及び光重合開始剤（Ｃ）を含有する床材用活性エネルギー線硬化性組成物であって、（Ａ）である活性エネルギー線重合性基を１つ有する化合物（Ａ−１）と微粒子（Ｂ）が特定比率で含有する床材用活性エネルギー線硬化性組成物。【選択図】なし【特許請求の範囲】
【請求項１】
活性エネルギー線重合性化合物（Ａ）、微粒子（Ｂ）、及び光重合開始剤（Ｃ）を含有する床材用活性エネルギー線硬化性組成物であって、
前記活性エネルギー線重合性化合物（Ａ）として活性エネルギー線重合性基を１つ有する化合物（Ａ−１）を前記組成物全量の２５〜４０質量％含有し、
前記微粒子（Ｂ）を前記組成物全量の１０〜３５質量％含有し、且つ、
式（１）で算出される値が２０〜５５であることを特徴とする床材用活性エネルギー線硬化性組成物。
【数１】
2019052437.tif 000009
但し、（ｂ）は前記組成物全量に対する微粒子（Ｂ）の質量％であり、
（ａ−１）は前記組成物全量に対する活性エネルギー線重合性基を１つ有する化合物（Ａ−１）の質量％である。
【請求項２】
活性エネルギー線重合性化合物（Ａ）として、（メタ）アクリロイル基を有するアクリル樹脂、ウレタン（メタ）アクリレート、エポキシ（メタ）アクリレート、ポリエステル（メタ）アクリレート、及び多官能（メタ）アクリレートからなる群から選ばれる活性エネルギー線重合性基を２つ以上有する化合物（Ａ−２）を含有する請求項１に記載の床材用活性エネルギー線硬化性組成物。
【請求項３】
前記微粒子（Ｂ）が、シリカ、タルク、ネフェリン閃長岩、マイカ、ベントナイト、珪藻土、炭酸カルシウム、アルミナ白、ポリエチレンワックス、ポリプロピレンワックス、アクリルビーズ顔料、又はウレタンビーズ顔料である請求項１又は２に記載の床材用活性エネルギー線硬化性組成物。
【請求項４】
前期光重合開始剤（Ｃ）が、ベンゾフェノン類、アントラキノン類、チオキサントン類、アセトフェノン類、アシルフォスフィンオキサイド類、及びメチルフェニルグリオキシエステル類からなる群から選ばれる少なくとも１種以上である請求項１〜３の何れか１つに記載の床材用活性エネルギー線硬化性組成物。
【請求項５】
請求項１〜４の何れか１つに記載の床材用活性エネルギー線硬化性組成物を表面に被覆し硬化してなる床材。
【発明の詳細な説明】
【技術分野】
【０００１】
本発明は、主に階段や床などの建材用途に用いられる床材用活性エネルギー線硬化性組成物に関する。
【背景技術】
【０００２】
活性エネルギー線硬化型組成物は従来のイソシアネートを硬化剤とする二液反応型ポリウレタン系組成物、アクリルポリオール系組成物、ポリエステル系組成物等に比べて、活性エネルギー線の照射により瞬時に硬化して塗膜性能も良好なことから、階段や床などの建材や家具や建具に使用される化粧シート用の塗料やコーティング剤として多く使用されている。
建材用途として求められる耐汚染性や耐摩耗性等の塗膜物性を向上させる目的とする光硬化性塗料組成物の硬化方法や製造方法の提案が成されている（例えば、特許文献１〜４）。また、耐汚染性や耐摩耗性等の塗膜物性の向上を目的とする活性エネルギー線硬化型組成物やそれを用いた化粧シートに関する提案も成されている（例えば、特許文献５、６）。
【０００３】
活性エネルギー線硬化型組成物の良好な塗膜性能の一つとして、高光沢の塗膜が得られることがメリットとして挙げられるが、反対に低光沢の塗膜が得られ難いというデメリットがある。屋内建材の光沢は用途や意匠性により様々で、高光沢（グロス値で約６０以上）の仕上げは木目や印刷柄の透明感を強調するのに適しているが、昨今の床材を始めとする屋内建材は、照明器具の光が直接反射して質感が低下する事を抑制し、木質表面の適度な低光沢を持たせたマット調のものが好まれる傾向にある。
低光沢を実現して意匠性を向上させるために特定の艶消しシリカを用いた活性エネルギー線硬化型組成物が提案されてはいるが、その効果は決して十分であるとは言えない（例えば、特許文献７、８）。
また、低光沢化を目的とする艶消し剤を用いる事は有効であるが、配合できる量には限界があり、過度に艶消し剤を使用した場合は塗料の流動性や硬化塗膜の透明性が低下したり、塗膜表面がざらざらして手触りが悪くなるという問題が生じ易い。
【先行技術文献】
【特許文献】
【０００４】
【特許文献１】特開２００５−２４６２９９号公報
【特許文献２】特開２００７−２３７０２２号公報
【特許文献３】特開２００７−２０９８６９号公報
【特許文献４】特開２００７−２２４０８４号公報
【特許文献５】特開２００７−０１６１３９号公報
【特許文献６】特開２００７−２７６４６４号公報
【特許文献７】特開２００４−１４８６３２号公報
【特許文献８】特開２００４−１６７７７９号公報
【発明の概要】
【発明が解決しようとする課題】
【０００５】
本発明の課題は、過度に艶消し剤を使用せずとも所望の低光沢化を図る事ができる床材用活性エネルギー線硬化性組成物を提供する事にある。
【課題を解決するための手段】
【０００６】
本発明者らは、活性エネルギー線重合性化合物（Ａ）、微粒子（Ｂ）、及び光重合開始剤（Ｃ）を含有する床材用活性エネルギー線硬化性組成物であって、（Ａ）である活性エネルギー線重合性基を１つ有する化合物（Ａ−１）と微粒子（Ｂ）が特定比率で含有する事で、微粒子（Ｂ）を過剰に使用することなく上記課題を解決するに至った。
【０００７】
即ち本発明は、活性エネルギー線重合性化合物（Ａ）、微粒子（Ｂ）、及び光重合開始剤（Ｃ）を含有する床材用活性エネルギー線硬化性組成物であって、前記活性エネルギー線重合性化合物（Ａ）として活性エネルギー線重合性基を１つ有する化合物（Ａ−１）を前記組成物全量の２５〜４０質量％含有し、前記微粒子（Ｂ）を前記組成物全量の１０〜３５質量％含有し、且つ、式（１）で算出される値が２０〜５５であることを特徴とする床材用活性エネルギー線硬化性組成物を提供する。
【０００８】
【数１】
2019052437.tif 000002
但し、（ｂ）は前記組成物全量に対する微粒子（Ｂ）の質量％であり、
（ａ−１）は前記組成物全量に対する活性エネルギー線重合性基を１つ有する化合物（Ａ−１）の質量％である。
【０００９】
また本発明は、活性エネルギー線重合性化合物（Ａ）として、（メタ）アクリロイル基を有するアクリル樹脂、ウレタン（メタ）アクリレート、エポキシ（メタ）アクリレート、ポリエステル（メタ）アクリレート、及び多官能（メタ）アクリレートからなる群から選ばれる活性エネルギー線重合性基を２つ以上有する化合物（Ａ−２）を含有する床材用活性エネルギー線硬化性組成物を提供する。
【００１０】
また本発明は、前記微粒子（Ｂ）が、シリカ、タルク、ネフェリン閃長岩、マイカ、ベントナイト、珪藻土、炭酸カルシウム、アルミナ白、ポリエチレンワックス、ポリプロピレンワックス、アクリルビーズ顔料、又はウレタンビーズ顔料である床材用活性エネルギー線硬化性組成物を提供する。
【００１１】
また本発明は、前期光重合開始剤（Ｃ）が、ベンゾフェノン類、アントラキノン類、チオキサントン類、アセトフェノン類、アシルフォスフィンオキサイド類、及びメチルフェニルグリオキシエステル類からなる群から選ばれる少なくとも１種以上である床材用活性エネルギー線硬化性組成物を提供する。
【００１２】
更に本発明は、床材用活性エネルギー線硬化性組成物を表面に被覆し硬化してなる床材をも提供する。
【発明の効果】
【００１３】
本発明の床材用活性エネルギー線硬化性組成物は、過度に艶消し剤を使用せずとも所望の低光沢化を図る事ができる。
【発明を実施するための形態】
【００１４】
本発明の床材用活性エネルギー線硬化性組成物は、活性エネルギー線重合性化合物（Ａ）、微粒子（Ｂ）、及び光重合開始剤（Ｃ）を含有し、前記活性エネルギー線重合性化合物（Ａ）として活性エネルギー線重合性基を１つ有する化合物（Ａ−１）を前記組成物全量の２５〜４０質量％含有し、前記微粒子（Ｂ）を前記組成物全量の１０〜３５質量％含有し、且つ、式（１）で算出される値が２０〜５５であることを必須とする。
【００１５】
【数２】
2019052437.tif 000003
但し、（ｂ）は前記組成物全量に対する微粒子（Ｂ）の質量％であり、
（ａ−１）は前記組成物全量に対する活性エネルギー線重合性基を１つ有する化合物（Ａ−１）の質量％である。
【００１６】
前記活性エネルギー線重合性基を１つ有する化合物（Ａ−１）としては、通常活性エネルギー線硬化性組成物に使用される公知の（メタ）アクリルモノマーや、アリルモノマー、ビニルエーテルモノマー等から任意に選んで用いることができる。なお本発明において「（メタ）アクリル」とはアクリルとメタクリルとを総称したものである。
例えばアクリル酸やメタクリル酸などの不飽和カルボン酸又はそのエステル、例えばアルキル（メタ）アクリレート、シクロアルキル（メタ）アクリレート、ハロゲン化アルキル（メタ）アクリレート、アルコキシアルキル（メタ）アクリレート、ヒドロキシアルキル（メタ）アクリレート、アミノアルキル（メタ）アクリレート、アリル（メタ）アクリレート、グリシジル（メタ）アクリレート、ベンジル（メタ）アクリレート、フェノキシ−（メタ）アクリレート、アルキレングリコール、ポリオキシアルキレングリコール基等を有する単官能（メタ）アクリレート、（メタ）アクリルアミド又はその誘導体、例えばアルキル基やヒドロキシアルキル基でモノ置換又はジ置換された（メタ）アクリルアミド、ジアセトン（メタ）アクリルアミド、Ｎ，Ｎ’−アルキレンビス（メタ）アクリルアミドなど、アリル化合物、例えばアリルアルコール、アリルイソシアネート、ジアリルフタレート、トリアリルイソシアヌレートなどを挙げることができる。
【００１７】
（メタ）アクリルモノマーの他の例としては、エチレングリコール単位（以下（ＥＯ）と総称）を分子内にもつポリエチレングリコール（ｎはポリエチレングリコールの繰り返し単位数でｎが３以上であり、およそ１４以下）ジ（メタ）アクリレート、トリメチロールプロパンＥＯ変性（ｎは３以上であり、およそ１４以下）トリ（メタ）アクリレート、フェノールＥＯ変性（ｎは２以上であり、およそ１４以下）（メタ）アクリレートや、水酸基を分子内にもつ２−ヒドロキシエチル（メタ）アクリレート、２−ヒドロキシプロピル（メタ）アクリレート、４−ヒドロキシブチル（メタ）アクリレート、ペンタエリスリトールトリ（メタ）アクリレート、フタル酸モノヒドロキシエチル（メタ）アクリレートなどを挙げることができる。
例えばフェノールＥＯ変性アクリレート、ノニルフェノールＥＯ変性アクリレート、エトキシジエチレングリコールアクリレート、β−カルボキシエチルアクリレート、イソボルニルアクリレート、エトキシ化フェニルアクリレート、エトキシ化フェニルアクリレート、エポキシ樹脂ハーフアクリレート等が挙げられる。中でもフェノールＥＯ変性アクリレートが硬化性や床材用途としての物性が良好で低臭気であるといった点で好ましい。
これらの（メタ）アクリルモノマーは単独で用いてもよいし２種以上組み合わせて用いてもよい。
【００１８】
本発明の床材用活性エネルギー線硬化性組成物に使用する活性エネルギー線重合性化合物（Ａ）として、前記活性エネルギー線重合性基を１つ有する化合物（Ａ−１）の他に、
活性エネルギー線重合性基を２つ以上有する化合物（Ａ−２）として、例えば（メタ）アクリロイル基を有するアクリル樹脂、ウレタン（メタ）アクリレート、エポキシ（メタ）アクリレート、ポリエステル（メタ）アクリレート、トリメチロールプロパントリ（メタ）アクリレート、ペンタエリスリトールテトラ（メタ）アクリレート等の多官能（メタ）アクリレート、ジビニルベンゼン；エチレングリコールジ（メタ）アクリレート、ポリエチレングリコールジ（メタ）アクリレートのごとき多価アルコールの（メタ）アクリル酸エステル；アリル（メタ）アクリレート、ジアリルフタレート、ジアリルマレエート、トリアリルシアヌレートなどのアリル化合物；ジオールジビニルエーテル類；ブタジエン、イソプレン等のジエン類など及びこれらのオリゴマー類を併用してもよい。
【００１９】
本発明の床材用活性エネルギー線硬化性組成物に使用する微粒子（Ｂ）として、は有機粒子及び／又は無機粒子を添加することにより、その硬化塗膜は低光沢で、より耐擦り傷性に優れるものとすることができる。前記微粒子（Ｂ）の内、無機粒子としては、シリカ、タルク、ネフェリン閃長岩、マイカ、ベントナイト、珪藻土、炭酸カルシウム、アルミナ白等が好ましく、また有機粒子としてはポリエチレンワックス、ポリプロピレンワックス、アクリルビーズ顔料、又はウレタンビーズ顔料が好ましく、また無機・有機の分け隔てなく複数混合し用いてもよい。
【００２０】
前記活性エネルギー線重合性化合物（Ａ）として活性エネルギー線重合性基を１つ有する化合物（Ａ−１）を前記組成物全量の２５〜４０質量％含有し、前記微粒子（Ｂ）を前記組成物全量の１０〜３５質量％含有し、且つ、式（１）で算出される値が２０〜５５であることを必須とする。
【００２１】
【数３】
2019052437.tif 000004
但し、（ｂ）は前記組成物全量に対する微粒子（Ｂ）の質量％であり、
（ａ−１）は前記組成物全量に対する活性エネルギー線重合性基を１つ有する化合物（Ａ−１）の質量％である。
（１）式で示す比率が、２０〜５５の範囲であれば該組成物が硬化してなる塗工皮膜は十分な硬化性を保ちつつ効率的に低光沢性を兼備する事ができる。（１）式で示す比率が２０を下回ると低光沢性が低下する傾向にあり、また５５を上回るとコーティング剤としての流動性、転移性が損なわれる傾向となり易い。
【００２２】
前記微粒子（Ｂ）の平均粒子径は１〜１０μｍが好ましく、その添加量の総計は組成物全量の１５〜２５質量％の範囲が好ましい。平均粒子サイズが１μｍ以上であれば十分は艶消し効果を発現でき、平均粒子サイズが１０μｍ以下であれば、表面の凹凸に汚れが入り込むことによる汚染性の悪化や、粒子の脱落・埋没による艶変化・傷付が発生が抑制できる。
一方で、添加量が１５質量％以上であれば低光沢性の効果が保持できる傾向となり、また２５質量％以下であれば、コーティング剤としての流動性、転移性が損なわれることなく好ましい。
【００２３】
本発明の床材用活性エネルギー線硬化性組成物は、基材に塗布後、活性エネルギー線を照射することで硬化皮膜とすることができる。この活性エネルギー線とは、紫外線、電子線、α線、β線、γ線等の電離放射線が挙げられる。これらのなかでも特に、硬化性および利便性の点から紫外線（ＵＶ）が好ましい。
【００２４】
本発明の床材用活性エネルギー線硬化性組成物を硬化させる活性エネルギー線としては、上記の通り、紫外線、電子線、α線、β線、γ線のような電離放射線であるが、具体的なエネルギー源又は硬化装置としては、例えば、殺菌灯、紫外線用蛍光灯、紫外線発光ダイオード（ＵＶ−ＬＥＤ）、カーボンアーク、キセノンランプ、複写用高圧水銀灯、中圧又は高圧水銀灯、超高圧水銀灯、無電極ランプ、メタルハライドランプ、自然光等を光源とする紫外線、又は走査型、カーテン型電子線加速器による電子線等が挙げられる。
【００２５】
本発明の床材用活性エネルギー線硬化性組成物を硬化させる活性エネルギー線として紫外線を用いる場合には、硬化性組成物の硬化剤として公知公用の光重合開始剤（Ｃ）を利用することが可能であり、前記光重合開始剤（Ｃ）が、ベンゾフェノン類、アントラキノン類、チオキサントン類、アセトフェノン類、アシルフォスフィンオキサイド類、又はメチルフェニルグリオキシエステル類からなる群から選ばれる少なくとも１種以上である事が好ましい。
【００２６】
前記ベンゾフェノン類としては、ベンゾフェノン、メチルベンゾフェノン、４，４’−ジクロロベンゾフェノン、４，４’−ビス（ジエチルアミノ）ベンゾフェノン、ミヒラーズケトン、４−ベンゾイル−４’−メチルジフェニルサルファイド等が挙げられる。
前記アントラキノン類としては、２−メチルアントラキノン、２−エチルアントラキノン、２−ｔｅｒｔ−ブチルアントラキノン、１−クロロアントラキノン、２−アミルアントラキノン、２−アミノアントラキノン等が挙げられる。
前記チオキサントン類としては、２，４−ジメチルチオキサントン、２，４−ジエチルチオキサントン、２−クロロチオキサントン、２，４−ジイソプロピルチオキサントン等が挙げられる。
前記アセトフェノン類としては、アセトフェノン、２，２−ジメトキシ−２−フェニルアセトフェノン、２，２−ジエトキシ−２−フェニルアセトフェノン、１，１−ジクロロアセトフェノン、１−ヒドロキシシクロヘキシルフェニルケトン、１−フェニル−２−ヒドロキシ−２−メチルプロパン−１−オン、１−（４−ｉ−プロピルフェニル）−２−ヒドロキシ−２−メチルプロパン−１−オン、４−（２−ヒドロキシエトキシ）フェニル−（２−ヒドロキシ−２−プロピル）ケトン、２−メチル−１−［４−（メチルチオ）フェニル］−２−モルフォリノ−１−プロパノン、Ｎ，Ｎ−ジメチルアミノアセトフェノン等が挙げられる。
前記アシルフォスフィンオキサイド類としては、アシルホスフィンオキサイド系光重合開始剤としては、例えば、（２，６−ジメトキシベンゾイル）−２，４，６−ペンチルホスフィンオキサイド、ビス（２，４，６−トリメチルベンゾイル）−フェニルホスフィンオキサイド、２，４，６−トリメチルベンゾイル−ジフェニルホスフィンオキサイド、エチル−２，４，６−トリメチルベンゾイルフェニルホスフィネイト、ビス(２，４，６−トリメチルベンゾイル)−フェニルホスフィンオキサイド、（２，５−ジヒドロキシフェニル）ジフェニルホスフィンオキサイド、（ｐ−ヒドロキシフェニル）ジフェニルホスフィンオキサイド、ビス（ｐ−ヒドロキシフェニル）フェニルホスフィンオキサイド、及びトリス（ｐ−ヒドロキシフェニル）ホスフィンオキサイド等が挙げられる。
前記２，４，６−トリメチルベンゾイル−ジフェニルホスフィンオキサイドは、３８５ｎｍや３９５ｎｍに発光波長を有するＵＶ−ＬＥＤの発光波長領域に合致するＵＶ吸収波長を有することで、好適な硬化性が得られ、且つ、硬化皮膜の黄変が少ない点でより好ましい。
前記メチルフェニルグリオキシエステル類としては、オキシフェニル酢酸、２−［２−オキソ−２−フェニルアセトキシエトキシ］エチルエステルとオキシフェニル酢酸、２−（２−ヒドロキシエトキシ）エチルエステルの混合物が市販品として入手できる。 
中でも、活性エネルギー線硬化性化合物溶解時に溶解液の着色が無く、経時による黄変の少ない、アセトフェノン類である１−ヒドロキシシクロヘキシルフェニルケトンがより好ましい。
【００２７】
前記した光重合開始剤はそれぞれ単独で用いてもよいし、２種以上を組み合わせて用いてもよい。前記光重合開始剤の総計の含有率は、床材用活性エネルギー線硬化性組成物全量に対し０．１〜１０質量％の範囲にあることが好ましい。０．１質量％未満の添加量では良好な硬化性を得ることが困難であり、また１０質量％を超える添加量では、開始剤量が過剰となり、組成物塗工時の流動性を損ない加工性、作業性が低下することから好ましくない。
【００２８】
更に、脂肪族アミン誘導体及び／又は安息香酸アミン誘導体から選ばれる３級アミン化合物を増感剤として添加することによって、硬化速度を速めることもできる。３級アミン化合物は、反応性を高め、酸素による反応阻害を阻止することで知られている。好適な３級アミン化合物としては、例えば、トリエチルアミン、メチルジエタノールアミン、トリエタノールアミンなどの遊離アルキルアミン、２−エチルヘキシル−４−ジメチルアミノベンゾエート、エチル−４−ジメチルアミノベンゾエートなどの芳香族アミン、およびポリアリルアミンとその誘導体としての高分子アミンなどが挙げられる。エチレン２重結合性不飽和アミン（例えば、（メタ）アクリレート化アミン類）などの活性エネルギー線重合性化合物は、低臭気性、低揮発性、および硬化によってポリマーマトリックス中に組み込むことができる能力によって黄ばみが抑制される性質があることから、好ましいとされる。
【００２９】
前記３級アミン化合物は、床材用活性エネルギー線硬化性組成物全量に対して、好ましくは、０．１〜１０質量％、より好ましくは、０．３〜３質量％の量で用いる事ができる。
【００３０】
更に任意の成分として、ワックス、可塑剤、レベリング剤、界面活性剤、分散剤、泡消剤等を含有させることが出来る。
【００３１】
本発明の床材用活性エネルギー線硬化性組成物では、必用に応じて有機溶剤を使用してもよい。前記溶剤としては、トルエン、キシレン等の芳香族系炭化水素、ｎ−ヘキサン、シクロヘキサン等の脂肪族または脂環式炭化水素、酢酸エチル、酢酸プロピル等のエステル類、メタノール、エタノール、イソプロピルアルコール等のアルコール類、アセトン、メチルエチルケトン等のケトン類、エチレングリコールモノエチルエーテル、プロピレングリコールモノメチルエーテル等のアルキレングリコールモノアルキルエーテルを挙げることができる。
【００３２】
本発明の床材用活性エネルギー線硬化性組成物は、木質基材に塗工した際の光沢がグロス値で１０以上〜３０以下の低光沢に伴うマット効果により、高級感ある床材を再現できる組成物である。グロス値が３０超〜６０以下の中程度の光沢よりも、より高級感が得られる。
また、グロス値が１０未満の場合、建材用途としては光の反射が著しく低下し、塗装が施されていないかの様な質感となる上、耐汚染性が低下する傾向にあるからである。尚、前記グロス値の測定条件は、入射角６０°反射角６０°としたものである。
【００３３】
本発明の床材用活性エネルギー線硬化性組成物は、木質基材上に、予め、シーラー塗膜、下塗り塗膜、中塗り塗膜のいずれかが施されてから塗工してもよい。これらシーラー塗膜、下塗り塗膜および、中塗り塗膜のすべてを塗設する場合には、その積層順序が、「木質基材／シーラー塗膜／下塗り塗膜／中塗り塗膜／床材用活性エネルギー線硬化性組成物からなる塗膜」となるように積層すればよい。なお、何れかの塗膜例えば、下塗塗膜を除外・省略する場合には、この順序を保持しつつ、「木質基材／シーラー塗膜／中塗り塗膜／床材用活性エネルギー線硬化性組成物からなる塗膜」の順序で積層すればよい。
【００３４】
このように木質基材上に、予め、シーラー塗膜、下塗り塗膜、中塗り塗膜のいずれか１種以上が塗布される場合には、これら各塗膜の塗布後に前記の如く活性エネルギー線、好ましくは紫外線等の光照射を行うことができる。その光源としては、通常ＵＶ硬化性コーティング剤に使用する光源、例えばメタルハライドランプ、キセノンランプ、カーボンアーク灯、ケミカルランプ、低圧水銀ランプ、高圧水銀ランプ等であれば問題なく硬化させることができる。例えばＦｕｓｉｏｎ Ｓｙｓｔｅｍ社製のＨランプ、Ｄランプ、Ｖランプ等の市販されているものを用いて行うことができる。
そして、それらの塗膜の最後の塗膜（層）上、例えば、中塗り塗膜上に、表面層(最外層、上塗層などとも言う。)となる上記を床材用活性エネルギー線硬化性組成物を塗布し、上記のように高圧水銀灯、メタルハライドランプなどでのセミキュア（半硬化）工程を実施したのち、無電極ＵＶランプを照射し完全硬化させることが好ましい。
また、木質床材の形状により単板の継ぎ目に溝加工が施されていたり、表面に１ｍｍ以上の厚みがある単板を使用して角の形状が加工された床材は、表面層が塗布されずに、溝の部分や角の形状にシーラー塗膜、下塗り塗膜、中塗り塗膜のいずれかが表層となることがあり、この場合も上記床材用活性エネルギー線硬化性組成物を用いることができる。
【００３５】
尚、本発明の床材用活性エネルギー線硬化性組成物の塗布・印刷方式の具体的な例としては、コーティング方法としては、たとえばロールコーター、グラビアコーター、フレキソコーター、エアドクターコーター、ブレードコーター、エアナイフコーター、スクイズコーター、含浸コーター、トランスファロールコーター、キスコーター、カーテンコーター、キャストコーター、スプレイコーター、ダイコーター、オフセット印刷機、スクリーン印刷機等を適宜採用することができる。
【実施例】
【００３６】
以下、実施例により、本発明をさらに詳しく説明する。尚、以下実施例中にある部とは、質量部を表す。  
微粒子（Ｂ）の平均粒子径は日機装株式会社製ナノ粒子粒度分布測定器Ｎａｎｏｔｒａｃ  ＵＰＡ  ＥＸ−１５０を使って測定した。
【００３７】
〔床材用活性エネルギー線硬化性組成物の調整〕
〔実施例１〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製１，６−ヘキサンジオールＥＯ変性ジアクリレート「ＭＩＲＡＭＥＲ  Ｍ２０２」５部、ＭＩＷＯＮ社製２−エトキシフェノキシアクリレート「ＭＩＲＡＭＥＲ  Ｍ１４２」４０部、ＢＡＳＦ社製１−ヒドロキシ-シクロヘキシル-フェニル-ケトン「ＩＲＧＡＣＵＲＥ  １８４」５部、富士シリシア化学社製シリカ「サイリシア−３５０（平均粒子径１．８μｍ）」５部、根上工業社製アクリルビーズ「アートパール  Ｊ−４Ｐ（平均粒子径２．２μｍ）」５部を添加し、攪拌機で１０分間撹拌混合して組成物１を作製した。
【００３８】
〔実施例２〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製１，６−ヘキサンジオールＥＯ変性ジアクリレート「ＭＩＲＡＭＥＲ  Ｍ２０２」１０部、ＭＩＷＯＮ社製２−エトキシフェノキシアクリレート「ＭＩＲＡＭＥＲ  Ｍ１４２」２５部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０（平均粒子径３．０μｍ）」５部、根上工業社製アクリルビーズ「アートパール  Ｊ−４Ｐ」５部、ＵＮＩＭＩＮ社製ネフェリン閃長岩「ＭＩＮＥＸ１０（平均粒子径２．１μｍ）」１０部を添加し、攪拌機で１０分間撹拌混合して組成物２を作製した。
【００３９】
〔実施例３〕
ＤＩＣ社製ウレタンアクリレート「ユニディックＶ−４２６０」２５部、ＭＩＷＯＮ社製トリメチロールプロパンＥＯ変性トリアクリレート「ＭＩＲＡＭＥＲ  Ｍ３１３０」５部、ＭＩＷＯＮ社製１，６−ヘキサンジオールＥＯ変性ジアクリレート「ＭＩＲＡＭＥＲ  Ｍ２０２」５部、ＭＩＷＯＮ社製２−エトキシフェノキシアクリレート「ＭＩＲＡＭＥＲ  Ｍ１４２」４０部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」５部、根上工業社製アクリルビーズ「アートパール  Ｊ−４Ｐ」５部、ＵＮＩＭＩＮ社製ネフェリン閃長岩「ＭＩＮＥＸ１０」１０部を添加し、攪拌機で１０分間撹拌混合して組成物３を作製した。
【００４０】
〔実施例４〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製１，６−ヘキサンジオールＥＯ変性ジアクリレート「ＭＩＲＡＭＥＲ  Ｍ２０２」１０部、興人社製アクリロイルモルフォリン「ＡＣＭＯ」２５部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」５部、根上工業社製アクリルビーズ「アートパール  Ｊ−４Ｐ」５部、ＵＮＩＭＩＮ社製ネフェリン閃長岩「ＭＩＮＥＸ１０」１０部を添加し、攪拌機で１０分間撹拌混合して組成物４を作製した。
【００４１】
〔実施例５〕
ＤＩＣ社製ウレタンアクリレート「ユニディックＶ−４２６０」２５部、ＭＩＷＯＮ社製トリメチロールプロパンＥＯ変性トリアクリレート「ＭＩＲＡＭＥＲ  Ｍ３１３０」５部、ＭＩＷＯＮ社製１，６−ヘキサンジオールＥＯ変性ジアクリレート「ＭＩＲＡＭＥＲ  Ｍ２０２」５部、興人社製アクリロイルモルフォリン「ＡＣＭＯ」４０部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」５部、根上工業社製アクリルビーズ「アートパール  Ｊ−４Ｐ」５部、ＵＮＩＭＩＮ社製ネフェリン閃長岩「ＭＩＮＥＸ１０」１０部を添加し、攪拌機で１０分間撹拌混合して組成物５を作製した。
【００４２】
〔実施例６〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製トリプロピレングリコールジアクリレート「ＭＩＲＡＭＥＲ  Ｍ２２０」１０部、ＭＩＷＯＮ社製１，６−ヘキサンジオールＥＯ変性ジアクリレート「ＭＩＲＡＭＥＲ  Ｍ２０２」５部、東亜合成社製「２−エチルヘキシルアクリレート」２５部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」５部、根上工業社製アクリルビーズ「アートパール  Ｊ−４Ｐ」５部、ＵＮＩＭＩＮ社製ネフェリン閃長岩「ＭＩＮＥＸ１０」５部を添加し、攪拌機で１０分間撹拌混合して組成物６を作製した。
【００４３】
〔実施例７〕
ＤＩＣ社製ウレタンアクリレート「ユニディックＶ−４２６０」２０部、ＭＩＷＯＮ社製トリメチロールプロパンＥＯ変性トリアクリレート「ＭＩＲＡＭＥＲ  Ｍ３１３０」１０部、ＭＩＷＯＮ社製トリプロピレングリコールジアクリレート「ＭＩＲＡＭＥＲ  Ｍ２２０」５部、ＭＩＷＯＮ社製１，６−ヘキサンジオールＥＯ変性ジアクリレート「ＭＩＲＡＭＥＲ  Ｍ２０２」５部、東亜合成社製「２−エチルヘキシルアクリレート」４０部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」５部、根上工業社製アクリルビーズ「アートパール  Ｊ−４Ｐ」５部、ＵＮＩＭＩＮ社製ネフェリン閃長岩「ＭＩＮＥＸ１０」５部を添加し、攪拌機で１０分間撹拌混合して組成物７を作製した。
【００４４】
〔実施例８〕
ＤＩＣ社製ウレタンアクリレート「ユニディックＶ−４２６０」２５部、、ＭＩＷＯＮ社製トリプロピレングリコールジアクリレート「ＭＩＲＡＭＥＲ  Ｍ２２０」１５部、ＭＩＷＯＮ社製１，６−ヘキサンジオールＥＯ変性ジアクリレート「ＭＩＲＡＭＥＲ  Ｍ２０２」５部、ＭＩＷＯＮ社製２−エトキシフェノキシアクリレート「ＭＩＲＡＭＥＲ  Ｍ１４２」２５部、ＢＡＳＦ社製１−ヒドロキシ-シクロヘキシル-フェニル-ケトン「ＩＲＧＡＣＵＲＥ  １８４」５部、根上工業社製アクリルビーズ「アートパール  Ｊ−４Ｐ」５部、ＵＮＩＭＩＮ社製ネフェリン閃長岩「ＭＩＮＥＸ１０」２０部を添加し、攪拌機で１０分間撹拌混合して組成物８を作製した。
【００４５】
〔実施例９〕
ＤＩＣ社製ウレタンアクリレート「ユニディックＶ−４２６０」２０部、ＭＩＷＯＮ社製トリプロピレングリコールジアクリレート「ＭＩＲＡＭＥＲ  Ｍ２２０」５部、ＭＩＷＯＮ社製１，６−ヘキサンジオールＥＯ変性ジアクリレート「ＭＩＲＡＭＥＲ  Ｍ２０２」５部、ＭＩＷＯＮ社製２−エトキシフェノキシアクリレート「ＭＩＲＡＭＥＲ  Ｍ１４２」４０部、ＢＡＳＦ社製１−ヒドロキシ-シクロヘキシル-フェニル-ケトン「ＩＲＧＡＣＵＲＥ  １８４」５部、根上工業社製アクリルビーズ「アートパール  Ｊ−４Ｐ」５部、ＵＮＩＭＩＮ社製ネフェリン閃長岩「ＭＩＮＥＸ１０」２０部を添加し、攪拌機で１０分間撹拌混合して組成物９を作製した。
【００４６】
〔実施例１０〕
ＤＩＣ社製ウレタンアクリレート「ユニディックＶ−４２６０」２０部、ＭＩＷＯＮ社製トリメチロールプロパンＥＯ変性トリアクリレート「ＭＩＲＡＭＥＲ  Ｍ３１３０」１０部、ＭＩＷＯＮ社製２−エトキシフェノキシアクリレート「ＭＩＲＡＭＥＲ  Ｍ１４２」３０部、ＢＡＳＦ社製１−ヒドロキシ-シクロヘキシル-フェニル-ケトン「ＩＲＧＡＣＵＲＥ  １８４」５部、ＵＮＩＭＩＮ社製ネフェリン閃長岩「ＭＩＮＥＸ１０」３５部を添加し、攪拌機で１０分間撹拌混合して組成物１０を作製した。
【００４７】
〔比較例１〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製トリプロピレングリコールジアクリレート「ＭＩＲＡＭＥＲ  Ｍ２２０」２０部、ＭＩＷＯＮ社製１，６−ヘキサンジオールＥＯ変性ジアクリレート「ＭＩＲＡＭＥＲ  Ｍ２０２」１０部、ＭＩＷＯＮ社製２−エトキシフェノキシアクリレート「ＭＩＲＡＭＥＲ  Ｍ１４２」２５部、ＢＡＳＦ社製１−ヒドロキシ-シクロヘキシル-フェニル-ケトン「ＩＲＧＡＣＵＲＥ  １８４」５部を添加し、攪拌機で１０分間撹拌混合して組成物１１を作製した。
【００４８】
〔比較例２〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１５部、ＭＩＷＯＮ社製トリプロピレングリコールジアクリレート「ＭＩＲＡＭＥＲ  Ｍ２２０」１０部、ＭＩＷＯＮ社製２−エトキシフェノキシアクリレート「ＭＩＲＡＭＥＲ  Ｍ１４２」４０部、ＢＡＳＦ社製１−ヒドロキシ-シクロヘキシル-フェニル-ケトン「ＩＲＧＡＣＵＲＥ  １８４」５部を添加し、攪拌機で１０分間撹拌混合して組成物１２を作製した。
【００４９】
〔比較例３〕
ＤＩＣ社製ウレタンアクリレート「ユニディックＶ−４２６０」４０部、ＭＩＷＯＮ社製トリメチロールプロパンＥＯ変性トリアクリレート「ＭＩＲＡＭＥＲ  Ｍ３１３０」１０部、ＭＩＷＯＮ社製１，６−ヘキサンジオールＥＯ変性ジアクリレート「ＭＩＲＡＭＥＲ  Ｍ２０２」１５部、ＭＩＷＯＮ社製２−エトキシフェノキシアクリレート「ＭＩＲＡＭＥＲ  Ｍ１４２」２５部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」２．５部、根上工業社製アクリルビーズ「アートパール  Ｊ−４Ｐ」２．５部を添加し、攪拌機で１０分間撹拌混合して組成物１３を作製した。
【００５０】
〔比較例４〕
ＤＩＣ社製ウレタンアクリレート「ユニディックＶ−４２６０」４０部、ＭＩＷＯＮ社製トリメチロールプロパンＥＯ変性トリアクリレート「ＭＩＲＡＭＥＲ  Ｍ３１３０」５部、ＭＩＷＯＮ社製１，６−ヘキサンジオールＥＯ変性ジアクリレート「ＭＩＲＡＭＥＲ  Ｍ２０２」５部、ＭＩＷＯＮ社製２−エトキシフェノキシアクリレート「ＭＩＲＡＭＥＲ  Ｍ１４２」４０部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」２．５部、根上工業社製アクリルビーズ「アートパール  Ｊ−４Ｐ」２．５部を添加し、攪拌機で１０分間撹拌混合して組成物１４を作製した。
【００５１】
〔比較例５〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製トリプロピレングリコールジアクリレート「ＭＩＲＡＭＥＲ  Ｍ２２０」２０部、ＢＡＳＦ社製１−ヒドロキシ-シクロヘキシル-フェニル-ケトン「ＩＲＧＡＣＵＲＥ  １８４」５部、ＵＮＩＭＩＮ社製ネフェリン閃長岩「ＭＩＮＥＸ１０」３５部を添加し、攪拌機で１０分間撹拌混合して組成物１５を作製した。
【００５２】
〔比較例６〕
ＤＩＣ社製ウレタンアクリレート「ユニディックＶ−４２６０」１７部、ＭＩＷＯＮ社製２−エトキシフェノキシアクリレート「ＭＩＲＡＭＥＲ  Ｍ１４２」４３部、ＢＡＳＦ社製１−ヒドロキシ-シクロヘキシル-フェニル-ケトン「ＩＲＧＡＣＵＲＥ  １８４」５部、ＵＮＩＭＩＮ社製ネフェリン閃長岩「ＭＩＮＥＸ１０」３５部を添加し、攪拌機で１０分間撹拌混合して組成物１６を作製した。
【００５３】
〔比較例７〕
ＤＩＣ社製ウレタンアクリレート「ユニディックＶ−４２６０」１７部、ＭＩＷＯＮ社製２−エトキシフェノキシアクリレート「ＭＩＲＡＭＥＲ  Ｍ１４２」４０部、ＢＡＳＦ社製１−ヒドロキシ-シクロヘキシル-フェニル-ケトン「ＩＲＧＡＣＵＲＥ  １８４」５部、ＵＮＩＭＩＮ社製ネフェリン閃長岩「ＭＩＮＥＸ１０」３８部を添加し、攪拌機で１０分間撹拌混合して組成物１７を作製した。
【００５４】
〔比較例８〕
ＤＩＣ社製ウレタンアクリレート「ユニディックＶ−４２６０」３０部、ＭＩＷＯＮ社製トリメチロールプロパンＥＯ変性トリアクリレート「ＭＩＲＡＭＥＲ  Ｍ３１３０」１０部、ＭＩＷＯＮ社製トリプロピレングリコールジアクリレート「ＭＩＲＡＭＥＲ  Ｍ２２０」１５部、ＭＩＷＯＮ社製１，６−ヘキサンジオールＥＯ変性ジアクリレート「ＭＩＲＡＭＥＲ  Ｍ２０２」１０部、ＭＩＷＯＮ社製２−エトキシフェノキシアクリレート「ＭＩＲＡＭＥＲ  Ｍ１４２」１０部、ＢＡＳＦ社製１−ヒドロキシ-シクロヘキシル-フェニル-ケトン「ＩＲＧＡＣＵＲＥ  １８４」５部、東ソー・シリカ社製シリカ「ニップジェルＡＹ−４６０」５部、根上工業社製アクリルビーズ「アートパール  Ｊ−４Ｐ」５部、ＵＮＩＭＩＮ社製ネフェリン閃長岩「ＭＩＮＥＸ１０」１０部を添加し、攪拌機で１０分間撹拌混合して組成物１８を作製した。
【００５５】
〔床材の作製〕
厚さ１２ｍｍの突き板合板上に、シーラーとして「ポリメディックＳＫＳ−５４７ＬＶ」（ＤＩＣ（株）製、紫外線硬化性組成物）をロールコーターで塗布し高圧水銀灯で硬化させた。次に下塗りとして「ポリメディック  ＳＫＳ−０１８」（ＤＩＣ（株）製、紫外線硬化性組成物）１００部に対して研磨剤ＷＡ−５００を３０部混合した組成物をロールコーターで塗布し高圧水銀灯で硬化させた。その後中塗りとして「ポリメディック  ＳＫＳ−０１８」をロールコーターで塗布して高圧水銀灯で硬化させた。その塗装板を３２０番のサンドペーパーで研磨した後に、前記で調整した組成物をロールコーターで塗布して高圧水銀灯で積算光量５００ｍＪ／ｃｍ２の照射量で硬化させて床材評価用サンプルを作製した。
【００５６】
〔評価方法〕
本発明の床材用活性エネルギー線硬化性組成物の実施例及び比較例の評価方法を示す。
【００５７】
〔光沢〕
前記光沢評価用塗工紙サンプル、床材評価用サンプルの表面の光沢は株式会社堀場製作所社製グロスチェッカＩＧ−３２０を使用し、光沢の測定条件は入射角６０°反射角６０°とした。測定前に標準校正板（校正値９１）を用いて校正されていることを確認して測定したグロス値を光沢とし、１０以上〜３０以下を合格値とした。
【００５８】
〔密着性〕
前記床材評価用サンプル表面の塗膜にカッターガイドに従い、縦横に２ｍｍ間隔で碁盤目状の切り傷を入れて１００個の升目を作る。そこにセロハンテープ（ニチバン  エルパック  ＬＰ−２４）を貼り付けでセロハンテープを密着させた後にセロハンテープを瞬間的に引っ張り、床材に残っている塗膜の升目を数えて評価した。全部残っている場合は１００／１００とした。
【００５９】
〔耐薬品性〕
前記床材評価用サンプル表面の耐薬品性についてＪＡＳ耐薬品性に従い、作製した床材サンプルを水平に置いた後、サンプルの表面に５％酢酸水溶液、１％炭酸ナトリウム水溶液、ＪＩＳラッカーシンナーを滴下して時計皿をかぶせて、６時間放置した後、溶剤を布に含ませてふき取る。その汚染痕を次の３段階で目視評価した。
○：塗膜に変化なし、塗膜の割れやふくれなどのわずかな変化が見られる。
△：塗膜のふくれや光沢に明らかな変化が見られる。
×：塗膜のふくれや光沢に著しい変化が見られる。
【００６０】
〔耐汚染性〕
前記床材評価用サンプル表面の耐汚染性についてＪＡＳ汚染性Ａに従い、作製した床材サンプルを水平に置いた後、サンプルの表面に一般市販品事務用青色インキ、黒色油性インキ及び赤色クレヨンで幅１０ｍｍの線を引き、６時間放置した後、溶剤を布に含ませてふき取る。その汚染痕を次の３段階で目視評価した。
○：塗膜に変化なし、またはわずかに汚れが残っている。
△：ほとんど汚れが残っている。
×：まったく汚れが落ちない。
【００６１】
〔耐摩耗性〕
前記床材評価用サンプル表面の耐磨耗性について摩耗試験機でＪＡＳ摩耗Ａ試験に従い、作製した床材サンプルの耐摩耗性について評価した。
試験片の質量を測定した後、当該試験片を試験装置の回転盤に水平に固定し、研磨紙（ＪＩＳ  Ｋ  ６９０２（熱硬化性樹脂高圧化粧板試験方法）に定める検定に合格するものをいう。）を巻き付けたゴム製円板（ＪＩＳ  Ｋ  ６９０２（熱硬化性樹脂高圧化粧板試験方法）に定める検定に合格するものをいう。）２個を取り付けて試験片を１００回転させ、その後当該試験片の質量を測定し、摩耗量を算出する。この場合、試験片面上に加わる総質量は、ゴム製円板の質量を含め５００ｇとする。
○：化粧面の模様又は化粧材料の５０％以上が残っており、摩耗量が０．１ｇ未満。
△：化粧面の模様又は化粧材料の５０％未満が残っており、摩耗量が０．１ｇ以上。
×：化粧面の模様又は化粧材料が残っていない。
【００６２】
〔耐干割れ性〕
前記床材評価用サンプル表面の温度変化に対する耐候性についてＪＡＳ寒熱繰返しＡ試験に従って、作製した床材サンプルの温度変化に対する耐候性について評価した。
床材サンプルを８０℃±３℃の恒温器中に２時間放置した後、−２０℃±３℃の恒温器中に２時間放置する工程を２回繰り返し、室温に達するまで放置する。
○：塗膜に変化なし、塗膜の割れやふくれなどのわずかな変化が見られる。
△：塗膜のふくれや光沢に明らかな変化が見られる。
×：塗膜のふくれや光沢に著しい変化が見られる。
【００６３】
床材用活性エネルギー線硬化性組成物の各配合、及びこれを用いた床材の評価結果を、実施例については表１、２に、比較例については表３、４に示す。
【００６４】
【表１】
2019052437.tif 000005
【００６５】
【表２】
2019052437.tif 000006
【００６６】
【表３】
2019052437.tif 000007
【００６７】
【表４】
2019052437.tif 000008
【００６８】
実施例に示す本発明の床材用活性エネルギー線硬化性組成物を用いた床材では、無機／有機の微粒子の含有量を過剰にすることなくモノマーとの配合の最適化により、突き板合板への密着性、耐薬品性、耐汚染性、耐摩耗性、及び耐千割れ性を兼備しつつ、効率的に低光沢化を図る事ができる。